(57)【要約】【課題】リチウムイオン電池用電解液等の非水電解液中に含まれるフッ酸等の酸性不純物をアミノ基を有する弱塩基性陰イオン交換樹脂により吸着して精製処理する際に、弱塩基性陰イオン交換基であるアミノ基の四級アンモニウム基への変性を効果的に抑制しつつ精製処理可能な非水電解液の製造装置を提供する。【解決手段】炭酸エステル中にアルカリ金属塩電解質が分散されたアルカリ金属塩電解質含有液を通液して非水電解液を得るための、弱塩基性陰イオン交換樹脂が収容されたイオン交換部を有し、前記弱塩基性陰イオン交換樹脂が、ポリアミン構造を有する弱塩基性陰イオン交換基を含むことを特徴とする非水電解液の製造装置である。【選択図】  図１
2020068164.tif 000002
【特許請求の範囲】
【請求項１】
炭酸エステル中にアルカリ金属塩電解質が分散されたアルカリ金属塩電解質含有液を通液して非水電解液を得るための、弱塩基性陰イオン交換樹脂が収容されたイオン交換部を有し、
前記弱塩基性陰イオン交換樹脂が、ポリアミン構造を有する弱塩基性陰イオン交換基を含む
ことを特徴とする非水電解液の製造装置。
【請求項２】
前記弱塩基性陰イオン交換樹脂が、スチレン系樹脂またはアクリル系樹脂を基体とする請求項1に記載の非水電解液の製造装置。
【請求項３】
前記非水電解液がリチウムイオン電池用電解液である請求項１または請求項２に記載の非水電解液の製造装置。
【請求項４】
非水電解液を製造する方法であって、
炭酸エステル中にアルカリ金属塩電解質が分散されたアルカリ金属塩電解質含有液を、弱塩基性陰イオン交換樹脂が収容されたイオン交換部に通液して非水電解液を得る酸吸着工程を有し、
前記弱塩基性陰イオン交換樹脂が、ポリアミン構造を有する弱塩基性陰イオン交換基を含む
ことを特徴とする非水電解液の製造方法。
【請求項５】
前記弱塩基性イオン交換樹脂が、スチレン系樹脂またはアクリル系樹脂を基体とする請求項４に記載の非水電解液の製造方法。
【請求項６】
前記非水電解液がリチウムイオン電池用電解液である請求項４または請求項５に記載の非水電解液の製造方法。
【発明の詳細な説明】
【技術分野】
【０００１】
本発明は、非水電解液の製造装置および非水電解液の製造方法に関するものである。
【背景技術】
【０００２】
リチウムイオン電池においては、電解液として、炭酸エステル溶媒に六フッ化リン酸リチウム（ＬｉＰＦ6 ）などのリチウム系電解質を溶解させた非水電解液が用いられている。
【０００３】
しかしながら、上記電解液を構成する炭酸エステル溶媒及びリチウム系電解質中には微量の水分が残留しており、この水分は、上記ＬｉＰＦ6 等のリチウム系電解質と反応して、例えば以下の反応式（１）〜（３）に示すようにフッ化水素（ＨＦ）等を生成する。
（１）ＬｉＰＦ6＋Ｈ2Ｏ  → ＬｉＦ＋２ＨＦ＋ＰＯＦ3
（２）ＰＯＦ3＋Ｈ2Ｏ  → ＰＯＦ2（ＯＨ）＋ＨＦ
（３）ＰＯＦ2（ＯＨ）＋Ｈ2Ｏ  → ＰＯＦ（ＯＨ）2＋ＨＦ
【０００４】
電解液中に上記フッ化水素（フッ酸）等の酸性不純物が存在する場合、リチウムイオン電池の電池容量や充放電のサイクル特性を低下させたり、電池内部の腐食を生じやすくなる（特許文献１（特開２０１１−７１１１１号公報）等参照）。
【先行技術文献】
【特許文献】
【０００５】
【特許文献１】特開２０１１−７１１１１号公報
【発明の概要】
【発明が解決しようとする課題】
【０００６】
このため、従来より、電解液中からフッ酸等の酸性不純物を除去する方法が望まれるようになっており、係る酸性不純物を除去する方法として、三級アミン構造等のアミン構造を有する陰イオン交換基（アミノ基）を含む弱塩基性陰イオン交換樹脂にリチウムイオン電池用電解液を接触させる方法が考えられる。
【０００７】
しかしながら、本発明者等が検討したところ、上記弱塩基性陰イオン交換樹脂をリチウムイオン電池用電解液と接触させたときに、電解液中の炭酸エステル溶媒により上記アミノ基が四級アンモニウム基に変性される四級化反応を生じることが判明した。
上記四級化反応により陰イオン交換基が変性すると、吸着性が向上して電解液中の酸性不純物のみならず他の成分も吸着し易くなることから、酸性不純物を選択的に除去することが困難になる。
【０００８】
このような状況下、本発明は、リチウムイオン電池用電解液等の非水電解液中に含まれるフッ酸等の酸性不純物をアミノ基を有する弱塩基性陰イオン交換樹脂により吸着して精製処理する際に、弱塩基性陰イオン交換基であるアミノ基の四級アンモニウム基への変性を効果的に抑制しつつ容易に精製処理することが可能な非水電解液の製造装置を提供するとともに、非水電解液の製造方法を提供することを目的とするものである。
【０００９】
本発明者等は、上記目的を達成するために鋭意研究を重ねた結果、炭酸エステル中にアルカリ金属塩電解質が分散されたアルカリ金属塩電解質含有液を通液して非水電解液を得るための、弱塩基性陰イオン交換樹脂が収容されたイオン交換部を有し、前記弱塩基性陰イオン交換樹脂が、ポリアミン構造を有する弱塩基性陰イオン交換基を含む非水電解液の製造装置により、上記技術課題を解決し得ることを見出し、本知見に基づいて本発明を完成するに至った。
【００１０】
すなわち、本発明は、
（１）炭酸エステル中にアルカリ金属塩電解質が分散されたアルカリ金属塩電解質含有液を通液して非水電解液を得るための、弱塩基性陰イオン交換樹脂が収容されたイオン交換部を有し、
前記弱塩基性陰イオン交換樹脂が、ポリアミン構造を有する弱塩基性陰イオン交換基を含む
ことを特徴とする非水電解液の製造装置、
（２）前記弱塩基性陰イオン交換樹脂が、スチレン系樹脂またはアクリル系樹脂を基体とする上記（１）に記載の非水電解液の製造装置、
（３）前記非水電解液がリチウムイオン電池用電解液である上記（１）または（２）に記載の非水電解液の製造装置、
（４）非水電解液を製造する方法であって、
炭酸エステル中にアルカリ金属塩電解質が分散されたアルカリ金属塩電解質含有液を、弱塩基性陰イオン交換樹脂が収容されたイオン交換部に通液して非水電解液を得る酸吸着工程を有し、
前記弱塩基性陰イオン交換樹脂が、ポリアミン構造を有する弱塩基性陰イオン交換基を含む
ことを特徴とする非水電解液の製造方法、
（５）前記弱塩基性イオン交換樹脂が、スチレン系樹脂またはアクリル系樹脂を基体とする上記（４）に記載の非水電解液の製造方法、
（６）前記非水電解液がリチウムイオン電池用電解液である上記（４）または（５）に記載の非水電解液の製造方法、
を提供するものである。
【発明の効果】
【００１１】
本発明によれば、リチウムイオン電池用電解液等の非水電解液中に含まれるフッ酸等の酸性不純物をアミノ基を有する弱塩基性陰イオン交換樹脂により吸着して精製処理する際に、弱塩基性陰イオン交換基であるアミノ基の四級アンモニウム基への変性を効果的に抑制しつつ容易に精製処理することが可能な非水電解液の製造装置を提供するとともに、非水電解液の製造方法を提供することができる。
【図面の簡単な説明】
【００１２】
【図１】本発明に係る非水電解液の製造装置の構成を説明するための図である。
【図２】本発明に係る非水電解液の製造装置の形態例を示す図である。
【発明を実施するための形態】
【００１３】
本発明に係る非水電解液の製造装置は、炭酸エステル中にアルカリ金属塩電解質が分散されたアルカリ金属塩電解質含有液を通液して非水電解液を得るための、弱塩基性陰イオン交換樹脂が収容されたイオン交換部を有し、前記弱塩基性陰イオン交換樹脂が、ポリアミン構造を有する弱塩基性陰イオン交換基を含むことを特徴とするものである。
【００１４】
図１は、本発明に係る非水電解液の製造装置の構成例を示すものである。
【００１５】
図１に示すように、本発明に係る非水電解液の製造装置１は、炭酸エステル中にリチウム系電解質等のアルカリ金属塩電解質が分散されたアルカリ金属塩電解質含有液Ｓを通液して非水電解液を得るための、弱塩基性陰イオン交換樹脂が収容されたイオン交換部２を有している。
【００１６】
本発明に係る非水電解液の製造装置において、炭酸エステルとしては、環状炭酸エステルおよび鎖状炭酸エステルから選ばれる一種以上を挙げることができる。
【００１７】
環状炭酸エステルとしては、エチレンカーボネート（炭酸エチレン）、プロピレンカーボネート（炭酸プロピレン）等から選ばれる一種以上を挙げることができ、鎖状炭酸エステルとしては、ジメチルカーボネート（炭酸ジメチル）、ジエチルカーボネート（炭酸ジエチル）、エチルメチルカーボネート（炭酸エチルメチル）等から選ばれる一種以上を挙げることができる。
【００１８】
炭酸エステル中に分散するアルカリ金属塩電解質としては、リチウム系電解質等、従来公知のものから適宜選択することができる。
上記リチウム系電解質としては、ＬｉＰＦ6、ＬｉＣｌＯ4、ＬｉＢＦ4 、ＬｉＡｓＦ6 、ＬｉＳｂＦ6 、ＬｉＡｌＣｌ4 、ＬｉＣＦ3ＳＯ3 等から選ばれる一種以上を挙げることができ、電池性能を考慮した場合、ＬｉＰＦ6 が好適である。
【００１９】
本発明に係る非水電解液の製造装置において、非水電解液としては、リチウムイオン電池用電解液が好適である。
【００２０】
本発明に係る非水電解液の製造装置において、アルカリ金属塩電解質含有液中のアルカリ金属塩電解質濃度は、０．５〜２．０ｍｏｌ／Ｌが好ましく、０．５〜１．２ｍｏｌ／Ｌがより好ましく、０．８〜１．２ｍｏｌ／Ｌがさらに好ましい。
【００２１】
アルカリ金属塩電解質含有液の調製方法も特に制限されないが、例えば、炭酸エステル中にアルカリ金属塩電解質を、不活性ガス雰囲気下で添加、溶解することにより調製することができる。
【００２２】
本発明に係る非水電解液の製造装置は、アルカリ金属塩電解質含有液を通液する、弱塩基性陰イオン交換樹脂が収容されたイオン交換部を有している。
【００２３】
本発明に係る非水電解液の製造装置において、イオン交換部で使用する弱塩基性陰イオン交換樹脂を構成する基体（母体）としては、スチレン系樹脂またはアクリル系樹脂であることが好ましい。
【００２４】
本出願書類において、スチレン系樹脂とは、スチレン又はスチレン誘導体を単独または共重合した、スチレン又はスチレン誘導体に由来する構成単位を５０質量％以上含む樹脂を意味する。
【００２５】
上記スチレン誘導体としては、α−メチルスチレン、ビニルトルエン、クロロスチレン、エチルスチレン、ｉ−プロピルスチレン、ジメチルスチレン、ブロモスチレン等が挙げられる。
【００２６】
スチレン系樹脂としては、スチレンまたはスチレン誘導体の単独または共重合体を主成分とするものであれば、共重合可能な他のビニルモノマーとの共重合体であってもよく、このようなビニルモノマーとしては、例えば、ｏ−ジビニルベンゼン、ｍ−ジビニルベンゼン、ｐ−ジビニルベンゼン等のジビニルベンゼン、エチレングリコールジ（メタ）アクリレート、ポリエチレングリコールジ（メタ）アクリレート等のアルキレングリコールジ（メタ）アクリレート等の多官能性モノマーや、（メタ）アクリロニトリル、メチル（メタ）アクリレート等から選ばれる一種以上を挙げることができる。
【００２７】
上記共重合可能な他のビニルモノマーとしては、エチレングリコールジ（メタ）アクリレート、エチレン重合数が４〜１６のポリエチレングリコールジ（メタ）アクリレート、ジビニルベンゼンがより好ましく、ジビニルベンゼン、エチレングリコールジ（メタ）アクリレートがより好ましく、ジビニルベンゼンがさらに好ましい。
【００２８】
本出願書類において、アクリル系樹脂とは、アクリル酸、メタクリル酸、アクリル酸エステルおよびメタクリル酸エステルから選ばれる一種以上を単独重合または共重合した、アクリル酸に由来する構成単位、メタクリル酸に由来する構成単位、アクリル酸エステルに由来する構成単位およびメタクリル酸エステルに由来する構成単位から選ばれる構成単位を５０質量％以上含む樹脂を意味する。
【００２９】
上記アクリル系樹脂として、より具体的には、アクリル酸の単独重合体、メタクリル酸の単独重合体、アクリル酸エステルの単独重合体、メタクリル酸エステルの単独重合体、アクリル酸と他のモノマー（例えば、アクリル酸エステル、メタクリル酸、メタクリル酸エステル、α−オレフィン（例えばエチレン、ジビニルベンゼン等）等）との共重合体、メタクリル酸と他のモノマー（例えば、アクリル酸、アクリル酸エステル、メタクリル酸エステル、α−オレフィン（例えばエチレン、ジビニルベンゼン等）等）との共重合体、アクリル酸エステルと他のモノマー（例えば、アクリル酸、メタクリル酸、メタクリル酸エステル、α−オレフィン（例えばエチレン、ジビニルベンゼン等）等）との共重合体、メタクリル酸エステルと他のモノマー（例えば、アクリル酸、アクリル酸エステル、メタクリル酸、α−オレフィン（例えばエチレン、ジビニルベンゼン等））との共重合体から選ばれる一種以上を挙げることができ、これ等のうち、メタクリル酸・ジビニルベンゼン共重合体またはアクリル酸・ジビニルベンゼン共重合体が好ましい。
【００３０】
アクリル酸エステルとしては、アクリル酸アルキルエステルが好ましく、アクリル酸の直鎖アルキルエステル又は分岐鎖アルキルエステルがより好ましく、アクリル酸の直鎖アルキルエステルが更に好ましい。
アクリル酸エステルとしては、アルキルエステルの部位に含まれるアルキル基の炭素数が１〜４であるアクリル酸アルキルエステルが更に好ましく、アクリル酸メチル、アクリル酸エチルが更に好ましく、アクリル酸メチルが特に好ましい。
【００３１】
メタクリル酸エステルとしては、メタクリル酸アルキルエステルが好ましく、メタクリル酸の直鎖アルキルエステル又は分岐鎖アルキルエステルがより好ましく、メタクリル酸の直鎖アルキルエステルが更に好ましい。
メタクリル酸エステルとしては、アルキルエステルの部位に含まれるアルキル基の炭素数が１〜４であるメタクリル酸アルキルエステルがより好ましく、メタクリル酸メチル、メタクリル酸エチルが更に好ましく、メタクリル酸メチルが特に好ましい。
【００３２】
本発明に係る非水電解液の製造装置においては、イオン交換部に収容された弱塩基性陰イオン交換樹脂が、ポリアミン構造を有する弱塩基性陰イオン交換基を有している。
【００３３】
本出願書類において、ポリアミン構造を有する弱塩基性陰イオン交換基とは、複数のアミノ基を有する弱塩基性陰イオン交換基を意味する。
【００３４】
ポリアミン構造を有する陰イオン交換基としては、特に制限されないが、一級アミノ基または二級アミノ基を有するものが好ましい。
【００３５】
このようなポリアミン構造を有する陰イオン交換基としては、例えば、下記一般式（Ｉ）
*−ＮＨ−(ＣＨ2ＣＨ2ＮＨ)n−Ｈ      （Ｉ）
（ただし、ｎは１以上の自然数であり、＊は基体または基体へ結合するための結合基との結合部位を示す。）
で表される一級アミノ基および二級アミノ基を有するものを挙げることができる。
【００３６】
上記一般式（Ｉ）において、ｎは、１以上の自然数であり、１〜１０の自然数であることが好ましく、１〜５の自然数であることがより好ましい。
【００３７】
上記一般式（Ｉ）において、＊は、上記一般式（Ｉ）で表される弱塩基性陰イオン交換基と、基体または基体へ結合するための結合基との結合部位を示す。
【００３８】
上記一般式（Ｉ）で表される弱塩基性陰イオン交換基は、スチレン又はスチレン誘導体に置換基として導入することにより、スチレン系樹脂中に導入することが好ましい。
【００３９】
また、ポリアミン構造を有する陰イオン交換基としては、例えば、下記式（II）
*−Ｎ(ＣＨ2ＣＨ2ＮＨ2)2       （II）
（ただし、＊は基体または基体へ結合するための結合基との結合部位を示す。）
で表される一級アミノ基および三級アミノ基を有するものを挙げることができる。
【００４０】
上記一般式（II）において、＊は、上記一般式（II）で表される弱塩基性陰イオン交換基と、基体または基体へ結合するための結合基との結合部位を示す。
【００４１】
上記一般式（II）で表される弱塩基性陰イオン交換基は、アクリル酸又はアクリル酸誘導体に置換基として導入することにより、アクリル系樹脂中に導入することが好ましい。
【００４２】
イオン交換部に収容される弱塩基性陰イオン交換樹脂は、ゲル型構造、マクロポーラス（ＭＲ）型構造、ポーラス型構造のいずれの構造を有するものであってもよく、マクロポーラス型構造を有するものが好ましい。
【００４３】
弱塩基性陰イオン交換樹脂のサイズは特に制限されないが、その調和平均径が、３００〜１０００μｍであるものが好ましく、４００〜８００μｍであるものがより好ましく、５００〜７００μｍであるものがさらに好ましい。
【００４４】
また、弱塩基性陰イオン交換樹脂としては、その湿潤状態の総イオン交換容量が、０．８〜４．０（ｅｑ／Ｌ−Ｒ）であるものが好ましく、１．０〜３．５（ｅｑ／Ｌ−Ｒ）であるものがより好ましく、１．５〜３．０（ｅｑ／Ｌ−Ｒ）であるものがさらに好ましい。
【００４５】
このような弱塩基性陰イオン交換樹脂は、市販品であってもよく、例えば、三菱化学（株）製ダイヤイオンＷＡ２０またはＷＡ２１Ｊや、オルガノ（株）製ＯＲＬＩＴＥ Ｐ−８等から選ばれる一種以上を挙げることができる。
【００４６】
本発明に係る非水電解液の製造装置において、イオン交換部内に収容される弱塩基性陰イオン交換樹脂の収容形態は、アルカリ金属塩電解質含有液と弱塩基性陰イオン交換樹脂とが接触し得る形態であれば特に制限されない。
例えば、イオン交換部が、アルカリ金属塩電解質含有液を通液し得る弱塩基性陰イオン交換樹脂を充填したカラムまたは槽であってもよい。
また、イオン交換部は、アルカリ金属塩電解質含有液を通液するためのポンプを備えたものであってもよい。
【００４７】
本発明に係る非水電解液の製造装置において、アルカリ金属塩電解質含有液をイオン交換部内の弱塩基性陰イオン交換装置に通液する通液速度（液空間速度）は、アルカリ金属塩電解質含有液中の酸性不純物を除去し得る速度から適宜選定すればよい。
【００４８】
上記弱塩基性陰イオン交換樹脂による処理は、例えば、先ず、処理すべきアルカリ金属塩電解質含有液を構成する炭酸エステル溶媒で予め弱塩基性陰イオン交換樹脂を洗浄した後、約４０〜８０℃で減圧下にて乾燥し、次いで、再度処理すべきアルカリ金属塩電解質含有液を構成する炭酸エステル溶媒で弱塩基性陰イオン交換樹脂を膨潤した上で、カラムに充填する。その上で、常法に従い逆洗・押出し操作等を行った後、処理すべき電解液を好ましくはＳＶ（流量／イオン交換樹脂体積比）１〜１００ｈｒ-1、より好ましくはＳＶ２〜５０ｈｒ-1、さらに好ましくはＳＶ５〜２０ｈｒ-1で通液することにより行うことができる。
【００４９】
本発明に係る非水電解液の製造装置においては、上記イオン交換部から得られる酸吸着処理液中のフッ酸等の酸性不純物の含有量が、２０質量ｐｐｍ以下であることが好ましく、１０質量ｐｐｍ以下であることがより好ましく、５質量ｐｐｍ以下であることがさらに好ましい。
なお、本出願書類において、上記酸性不純物量は、中和滴定法により測定した値を意味する。
【００５０】
本発明によれば、イオン交換部に収容する弱塩基性陰イオン交換樹脂として、ポリアミン構造を有する弱塩基性陰イオン交換基を含むものを採用することにより、リチウムイオン電池用電解液等の非水電解液中に含まれるフッ酸等の酸性不純物をアミノ基を有する弱塩基性陰イオン交換樹脂により吸着して精製処理する際に、弱塩基性陰イオン交換基であるアミノ基の四級アンモニウム基への変性を効果的に抑制しつつ容易に精製処理することができる。
【００５１】
このため、本発明によれば、フッ酸等の酸性不純物を選択的に吸着してその含有量を低減したリチウムイオン電池用電解液等の非水電解液を容易に調製し得る非水電解液の製造装置を提供することができる。
【００５２】
次に、本発明に係る非水電解液の製造方法について説明する。
本発明に係る非水電解液の製造方法は、炭酸エステル中にアルカリ金属塩電解質が分散されたアルカリ金属塩電解質含有液を、弱塩基性陰イオン交換樹脂が収容されたイオン交換部に通液して非水電解液を得る酸吸着工程を有し、
前記弱塩基性陰イオン交換樹脂が、ポリアミン構造を有する弱塩基性陰イオン交換基を含む
ことを特徴とするものである。
【００５３】
本発明に係る非水電解液の製造方法は、実質的に、本発明に係る製造装置を用いて非水電解液を製造するものであることから、製造方法の詳細は、上述した本発明に係る製造装置の使用形態の説明と共通する。
【００５４】
本発明によれば、リチウムイオン電池用電解液等の非水電解液中に含まれるフッ酸等の酸性不純物をアミノ基を有する弱塩基性陰イオン交換樹脂により吸着して精製処理する際に、弱塩基性陰イオン交換基であるアミノ基の四級アンモニウム基への変性を効果的に抑制しつつ容易に精製処理することが可能な非水電解液の製造方法を提供することができる。
【実施例】
【００５５】
次に、実施例を挙げて本発明を更に具体的に説明するが、これは単に例示であって、本発明を制限するものではない。
【００５６】
（実施例１）
図２に示す非水電解液の製造装置１としてリチウムイオン電池用電解液の製造装置を用いて電解液を調製した。
すなわち、先ず、図２に示すように、非水電解液の製造装置（リチウムイオン電池用電解液の製造装置）１を構成するイオン交換部２において、下記式（III）
【化１】
2020068164.tif 000003
（ただし、ｋは１以上の自然数であり、ｎは１〜５の数である）で表されるスチレン系モノマーに由来する構成単位と、ジビニルベンゼンに由来する構成単位とを有するスチレン−ジビニルベンゼン共重合体を基体とする弱塩基性陰イオン交換樹脂を充填したカラムを収容した。
上記スチレン−ジビニルベンゼン共重合体を基体とする弱塩基性陰イオン交換樹脂は、上記式(III)で表される構成単位を形成するスチレン系モノマーのビニル基部分に、ジビニルベンゼンのビニル基部分が共重合するとともに、当該ジビニルベンゼンのもう一方のビニル基が上記式（III）で表される構成単位を形成する他のスチレン系モノマーのビニル基部分に共重合することで、ポリスチレン鎖同士が架橋した構造を有するものである。
次いで、上記カラムに対し、エチレンカーボネート（ＥＣ）およびジメチルカーボネート（ＤＭＣ）を体積比で１：１の割合で混合した混合溶媒にＬｉＰＦ6を１ｍｏｌ／Ｌとなるように溶解した電解液Ｓを、ポンプＰを用いて１０Ｌ／Ｌ−樹脂の通液速度で１５日間通液し、通液後の電解液をタンクＴに貯蔵した。
上記通液前後における、弱塩基性陰イオン交換樹脂の総イオン交換容量および中性塩分解容量を以下の方法で測定した。結果を表１に示す。
【００５７】
＜総イオン交換容量および中性塩分解容量の測定方法＞
陰イオン交換樹脂を塩酸で完全に塩化物イオン形に変換した後、エタノールで過剰の塩酸を洗浄し、アンモニア水を流した時に流出した塩化物イオンの量をアミノ基交換容量とし、次に硝酸ナトリウム溶液を流した時に流出した塩化物イオンの量を中性塩分解容量として、アミノ基交換容量と中性塩分解容量の合計量を総イオン交換容量とした。
【００５８】
上記総イオン交換容量はアミノ基およびアンモニウム基の総量（一級アミノ基、二級アミノ基、三級アミノ基および四級アンモニウム基の総量）を示し、中性塩分解容量は四級アンモニウム基量を示す。
表１においては、下記式により算出した官能基の総量に占める四級アンモニウム基の割合も併記する。
官能基の総量に占める四級アンモニウム基の割合（％）＝（中性塩分解容量（ｅｑ／Ｌ−Ｒ）／総イオン交換容量（ｅｑ／Ｌ−Ｒ））×１００
【００５９】
（実施例２）
弱塩基性陰イオン交換樹脂として、下記式（IV）
【化２】
2020068164.tif 000004
（ただし、ｍは１以上の自然数である）で表されるアクリル系モノマーに由来する構成単位と、ジビニルベンゼンに由来する構成単位とを有するアクリル系樹脂を基体とする弱塩基性陰イオン交換樹脂を用いた。
上記アクリル系樹脂を基体とする弱塩基性陰イオン交換樹脂は、上記式(IV)で表される構成単位を形成するアクリル系モノマーのビニル基部分に、ジビニルベンゼンのビニル基部分が共重合するとともに、当該ジビニルベンゼンのもう一方のビニル基が上記式（IV）で表される構成単位を形成する他のアクリル系モノマーのビニル基部分に共重合することで、アクリル系ポリマー鎖同士が架橋した構造を有するものである。
上記弱塩基性陰イオン交換樹脂を用いた以外は、実施例１と同様にして、カラムを作製した上で、電解液Ｓをイオン交換部２に通液し、通液後の電解液をタンクＴに貯蔵した。
上記通液前後における、弱塩基性陰イオン交換樹脂の総イオン交換容量および中性塩分解容量を実施例１と同様の方法で測定した。結果を表１に示す。
【００６０】
（比較例１）
実施例１において、弱塩基性陰イオン交換樹脂として、スチレン−ジビニルベンゼンを基体とし、弱塩基性陰イオン交換基としてジメチルアミノ基を有する弱塩基性陰イオン交換樹脂を用いた以外は、実施例１と同様にして電解液Ｓをイオン交換部２に通液し、通液後の電解液をタンクＴに貯蔵した。
上記通液前後における、弱塩基性陰イオン交換樹脂の総イオン交換容量および中性塩分解容量を実施例１と同様の方法で測定した。結果を表１に示す。
【００６１】
（比較例２）
実施例１において、弱塩基性陰イオン交換樹脂として、アクリル系樹脂を基体とし、弱塩基性陰イオン交換基としてジメチルアミノ基を有する弱塩基性陰イオン交換樹脂を用いた以外は、実施例１と同様にして電解液Ｓをイオン交換部２に通液し、通液後の電解液をタンクＴに貯蔵した。
上記通液前後における、弱塩基性陰イオン交換樹脂の総イオン交換容量および中性塩分解容量を実施例１と同様の方法で測定した。結果を表１に示す。
【００６２】
【表１】
2020068164.tif 000005
【００６３】
表１より、実施例１および実施例２においては、炭酸エステル中にリチウム系電解質を分散したリチウム系電解質含有液中の酸性不純物の除去処理を、ポリアミン構造を有する弱塩基性陰イオン交換基を含む特定の弱塩基性陰イオン交換樹脂を用いて行っているために、弱塩基性陰イオン交換基であるアミノ基の四級アンモニウム基への変性（四級化反応）を効果的に抑制しつつ容易に精製処理し得ることが分かる。
【００６４】
一方、表１より、比較例１および比較例２においては、炭酸エステル中にリチウム系電解質を分散したリチウム系電解質含有液中の酸性不純物の除去処理を、上記特定の弱塩基性陰イオン交換樹脂を用いて行っていないために、三級アミノ基の四級アンモニウム基への変性（四級化反応）を抑制し難いことが分かる。
【産業上の利用可能性】
【００６５】
本発明によれば、リチウムイオン電池用電解液等の非水電解液中に含まれるフッ酸等の酸性不純物をアミノ基を有する弱塩基性陰イオン交換樹脂により吸着して精製処理する際に、弱塩基性陰イオン交換基であるアミノ基の四級アンモニウム基への変性を効果的に抑制しつつ容易に精製処理することが可能な非水電解液の製造装置を提供するとともに、非水電解液の製造方法を提供することができる。
【符号の説明】
【００６６】
１  非水電解液の製造装置
２  酸吸収装置
【図１】
2020068164.tif 000006
【図２】
2020068164.tif 000007